(57)【要約】      （修正有）【課題】Ｉｃとｎ値を独立に制御することが可能で、Ｉｃ、ｎ値ともに大きな値を有するテープ状高温超電導線とその製造方法を提供する。【解決手段】複数の芯線が配置されて構成されているテープ状高温超電導線の製造方法であって、所望のｎ値に対応して、芯線の数を増加させると共に、過剰な一次焼結の進行を防止してＩｃを増加させるように、一次焼結時間を調整する。また、所望のｎ値に対応して、芯線の数を増加させると共に、一次焼結後における単相度に対応して、一次焼結後の圧延工程における圧延圧下率を調整する。そして、芯線の数を、１５０本以上に増加させる。これらの製造方法を用いて製造され、ビスマス系高温超電導線であるテープ状高温超電導線。【選択図】図１
2011238431.tif 000002
【特許請求の範囲】
【請求項１】
複数の芯線が配置されて構成されているテープ状高温超電導線の製造方法であって、
所望のｎ値に対応して、芯線の数を増加させると共に、
過剰な一次焼結の進行を防止してＩｃを増加させるように、一次焼結時間を調整して、
テープ状高温超電導線を製造することを特徴とするテープ状高温超電導線の製造方法。
【請求項２】
複数の芯線が配置されて構成されているテープ状高温超電導線の製造方法であって、
所望のｎ値に対応して、芯線の数を増加させると共に、
前記一次焼結後における単相度に対応して、一次焼結後の圧延工程における圧延圧下率を調整して、
テープ状高温超電導線を製造することを特徴とするテープ状高温超電導線の製造方法。
【請求項３】
複数の芯線が配置されて構成されているテープ状高温超電導線の製造方法であって、
所望のｎ値に対応して、芯線の数を増加させると共に、
過剰な一次焼結の進行を防止してＩｃを増加させるように、一次焼結時間を調整し、
さらに、前記一次焼結後における単相度に対応して、一次焼結後の圧延工程における圧延圧下率を調整して、
テープ状高温超電導線を製造することを特徴とするテープ状高温超電導線の製造方法。
【請求項４】
前記芯線の数を、１５０本以上に増加させて、テープ状高温超電導線を製造することを特徴とする請求項１ないし請求項３のいずれか１項に記載のテープ状高温超電導線の製造方法。
【請求項５】
請求項１ないし請求項４のいずれか１項に記載のテープ状高温超電導線の製造方法を用いて製造されていることを特徴とするテープ状高温超電導線。
【請求項６】
ビスマス系高温超電導線であることを特徴とする請求項５に記載のテープ状高温超電導線。
【発明の詳細な説明】
【技術分野】
【０００１】
本発明は、テープ状高温超電導線およびその製造方法に関し、特に、Ｉｃとｎ値が共に高く、電磁石、発電機、送電線等の種々の用途に好適なテープ状高温超電導線およびその製造方法に関する。
【背景技術】
【０００２】
Ｂｉ２２２３超電導線等の高温超電導線は、液体窒素温度での使用が可能であり、比較的高い臨界電流密度が得られること、また、長尺化が比較的容易であること等から、超電導コイルやケーブル等への開発が盛んに行われている。
【０００３】
このような高温超電導線につき、近年、臨界電流−磁場特性の向上などを目指して、Ｉｃを向上させる検討が行われると共に、より一層の長尺化、均質化、強度の向上等について様々な研究がなされている（例えば、特許文献１、非特許文献１）。
【０００４】
これらの検討を評価する指標の１つにｎ値がある。このｎ値は、超電導線の電流−電圧特性を示す式Ｖ∝Ｉｎにおける指数であり、超電導状態から抵抗状態への遷移の鋭さや、均質性を示す尺度とされている（特許文献１）。なお、Ｖは電圧であり、Ｉは電流である。
【０００５】
Ｉｃは１μＶ／ｃｍで定義されるため、この式より、Ｉｃおよびｎ値が大きいと、通電時の発熱を抑えることができ、超電導機器の設計における制限が緩和されるため（特許文献１、非特許文献１）、高いＩｃとｎ値を有する超電導線が望まれていた。
【先行技術文献】
【特許文献】
【０００６】
【特許文献１】特開２００６−１０７８４３号公報
【非特許文献】
【０００７】
【非特許文献１】加藤武志他１０名著、「革新的ビスマス系高温超電導線（ＤＩ−ＢＳＣＣＯ）の開発」、ＳＥＩテクニカルレビュー、住友電気工業株式会社刊、２００６年３月発行、第１６８号、１９〜２３ページ
【発明の概要】
【発明が解決しようとする課題】
【０００８】
しかしながら、従来の方法では、Ｉｃとｎ値の間に負の相関があり、Ｉｃの高い超電導線ではｎ値が低く、超電導機器の設計が制限されることが分かってきた。
【０００９】
このため、Ｉｃとｎ値を互いに独立して制御することが可能で、Ｉｃ、ｎ値ともに大きな値を有するテープ状高温超電導線の製造技術の開発が望まれる。
【課題を解決するための手段】
【００１０】
本発明者は、上記の課題を解決することを目指して、鋭意検討を行い、以下に示す知見を得て、本発明を完成するに至った。
【００１１】
Ｂｉ２２２３高温超電導線は、一般に、以下の手順に従って製造される。即ち、最初に、超電導相となる原料粉末を銀などの金属パイプに充填する。次に、この金属パイプを伸線加工してクラッド線（芯線）とする。次いで、複数のクラッド線（芯線）を束ねて、銀などの金属パイプに挿入し、伸線加工して多芯線とする。その後、この多芯線を圧延加工（一次圧延）してテープ状線材とする。そして、テープ状線材に一次焼結の熱処理を施して目的の超電導相を生成させる。
【００１２】
続いて、このテープ状線材を再度圧延し（二次圧延）、さらに二次焼結の熱処理を施す。これにより、金属シース中に多数の超電導フィラメントが埋め込まれたテープ状の高温超電導線が製造される。
【００１３】
本発明者は、このようなテープ状の高温超電導線の製造に際し、最初に、前記したＩｃとｎ値における負の相関関係につき検討を行った。その結果、同じ構造の超電導線、即ち、同じサイズの芯線が同数配置された超電導線の場合には、前記した負の相関関係を示し、Ｉｃが高い超電導線ではｎ値が低くなる一方で、ｎ値が高い超電導線ではＩｃが低くなる。しかし、芯線の断面積の合計が同じとなるようにして芯線数（以下、「芯数」と言う）を変化させた場合には、この関係が成立しないことが分かった。
【００１４】
そこで、次に、上記した芯数の変化と、Ｉｃおよびｎ値との関係につき検討を行った。その結果、特別な関係があるとは考えられていなかった芯数とｎ値との間に、相関関係が存在していることが分かった。このような相関関係は、業界において、従来知られていなかったことであり、同じＢｉ２２２３超電導線を製造するメーカー各社が、それぞれ、３７芯、５５芯、１２１芯の少ない一種類の芯数しか採用していないことが、このことを伺わせている。
【００１５】
具体的には、幅４．１ｍｍ×厚さ０．２３ｍｍのテープ状超電導線において、芯線の断面積の合計を一定に維持した状態で、芯数を５５本、１２１本、２１１本、３２５本と変化させた超電導線をそれぞれ作製し、各々の超電導線におけるＩｃとｎ値を測定した。なお、これらの超電導線の作製における焼結は、全て同じ焼結条件（一次焼結：酸素分圧８ｋＰａ、８４０℃、３０時間、圧延圧下率：８％、二次焼結：酸素分圧８ｋＰａ、８２０℃、５０時間）に設定した。
【００１６】
結果を図１に示す。図１において、横軸は芯数であり、左の縦軸はＩｃ（単位はＡ）であり、右の縦軸はｎ値である。図１に示すように、芯数の増加に伴いｎ値も向上しており、芯数とｎ値との間に正の相関関係があることが分かった。これに対して、Ｉｃは、芯数２１１本までは向上するものの、それを超えると低下していることが分かった。
【００１７】
即ち、芯数２１１本までは、Ｉｃの向上に合わせてｎ値も向上し、Ｉｃとｎ値との間に正の相関関係を示す一方、芯数が２１１本を超えると、ｎ値は向上するものの、Ｉｃは低下しており、Ｉｃとｎ値との間に負の相関関係を示すことが分かった。
【００１８】
なお、本発明者は、本実験例に限らず、超電導線のサイズを変えて実験を行った場合にも、上記した芯数とｎ値との関係、およびＩｃとｎ値との関係における傾向が同様であることを確認している。
【００１９】
このように、ある芯数を超えると、Ｉｃとｎ値との間に負の相関関係が生じる原因につき、さらに検討を行ったところ、これらの超電導線を作製するに際して行われた一次焼結における単相度（Ｂｉ２２０１、Ｂｉ２２１２、およびＢｉ２２２３全体に対するＢｉ２２２３の体積分率）が影響していることが分かった。
【００２０】
図２を用いて詳しく説明する。図２は、前記実験における一次焼結後の単相度（％）と芯数との関係を示す図である。図２より、芯数２１１本までは一次焼結後の単相度は８１％程度迄に止まっているのに対し、芯数３２５本の場合には８５％にまで上昇していることが分かった。そして、このように一次焼結が進み過ぎて、８５％にまで単相度が上昇しているために、却ってＩｃが低下していることが分かった。
【００２１】
また、本発明者の実験によれば、従来知られていなかった、一次焼結後の単相度により、Ｉｃがピークとなる二次圧延の圧延圧下率（以下、単に「圧下率」とも言う）が異なり、一次焼結後の単相度が大きくなると、Ｉｃがピークとなる圧下率が低い側にシフトしていることが分かった。
【００２２】
これを、図３を用いて詳しく説明する。図３は、各々の単相度（一次焼結後の単相度）における二次圧延の圧下率とＩｃとの関係を模式的に示す図である。図３において、（１）〜（３）は、それぞれ単相度７０％、８０％、９０％の場合における圧下率とＩｃとの関係を示している。図３より、それぞれの単相度において、Ｉｃがピークとなる圧下率が存在し、単相度が大きくなるにつれて、Ｉｃがピークとなる圧下率が小さくなっていることが分かった。
【００２３】
以上の実験結果に基づき、検討を行った結果、Ｉｃおよびｎ値のそれぞれが大きな超電導線を得るためには、まず、芯数を多くしてｎ値の向上を図り、次いで、一次焼結における単相度が必要以上に高くなることを制御したり、圧下率を小さくしてＩｃの向上を図れば良いことが分かった。即ち、前記の方法により、所望の優れた特性の超電導線を、ｎ値とＩｃを独立して制御して製造することができる。
【００２４】
請求項１〜３に記載の発明は、以上の知見に基づく発明である。即ち、請求項１に記載の発明は、
複数の芯線が配置されて構成されているテープ状高温超電導線の製造方法であって、
所望のｎ値に対応して、芯線の数を増加させると共に、
過剰な一次焼結の進行を防止してＩｃを増加させるように、一次焼結時間を調整して、
テープ状高温超電導線を製造することを特徴とするテープ状高温超電導線の製造方法である。
【００２５】
本請求項の発明においては、所望するｎ値に対応して、芯線断面積の合計が常に同じ面積となるように維持した状態で、芯線の数を増加させているため、前記の通り、大きなｎ値を得ることができる。
【００２６】
また、一次焼結時間を調整することにより、過剰な一次焼結の発生を防止している、即ち、過剰な一次焼結の発生が予測される場合には、一次焼結時間を短縮しているため、前記の通り、一次焼結における単相度が必要以上に向上せず、Ｉｃとｎ値との間に負の相関関係が発生することを防止して、高いＩｃを得ることができる。
【００２７】
この結果、Ｉｃ、ｎ値ともに大きな値を有するテープ状高温超電導線を製造することができる。
【００２８】
請求項２に記載の発明は、
複数の芯線が配置されて構成されているテープ状高温超電導線の製造方法であって、
所望のｎ値に対応して、芯線の数を増加させると共に、
前記一次焼結後における単相度に対応して、一次焼結後の圧延工程における圧延圧下率を調整して、
テープ状高温超電導線を製造することを特徴とするテープ状高温超電導線の製造方法である。
【００２９】
本請求項の発明においては、所望するｎ値に対応して、芯線断面積の合計が常に同じ面積となるように維持した状態で、芯線の数を増加させているため、前記の通り、大きなｎ値を得ることができる。
【００３０】
また、一次焼結後における単相度に対応して圧下率を調整しているため、高いＩｃを維持することができる。具体的には、前記したように、一次焼結後の単相度が大きいほど圧下率を下げて圧延し、特にＩｃが最大となるように圧下率を調整することが好ましい。
【００３１】
この結果、Ｉｃ、ｎ値ともに大きな値を有するテープ状高温超電導線を製造することができる。
【００３２】
請求項３に記載の発明は、
複数の芯線が配置されて構成されているテープ状高温超電導線の製造方法であって、
所望のｎ値に対応して、芯線の数を増加させると共に、
過剰な一次焼結の進行を防止してＩｃを増加させるように、一次焼結時間を調整し、
さらに、前記一次焼結後における単相度に対応して、一次焼結後の圧延工程における圧延圧下率を調整して、
テープ状高温超電導線を製造することを特徴とするテープ状高温超電導線の製造方法である。
【００３３】
本請求項の発明においては、請求項１および請求項２に記載された一次焼結時間の調整および一次焼結後の圧下率の調整の両要件を備えているため、各請求項における効果が相乗され、より大きなＩｃ、ｎ値を有するテープ状高温超電導線を製造することができる。
【００３４】
請求項４に記載の発明は、
前記芯線の数を、１５０本以上に増加させて、テープ状高温超電導線を製造することを特徴とする請求項１ないし請求項３のいずれか１項に記載のテープ状高温超電導線の製造方法である。
【００３５】
芯線の数が１５０本以上の場合、顕著に本発明の効果が発揮され、極めて優れたテープ状超電導線を提供することができる。
【００３６】
請求項５に記載の発明は、
請求項１ないし請求項４のいずれか１項に記載のテープ状高温超電導線の製造方法を用いて製造されていることを特徴とするテープ状高温超電導線である。
【００３７】
これらのテープ状高温超電導線の製造方法を用いて得られたテープ状高温超電導線は、大きなＩｃ、ｎ値を有しているため、超電導機器の設計における制限を緩和することができ、電磁石、発電機、送電線等の種々の用途に好適なテープ状高温超電導線を提供することができる。
【００３８】
請求項６に記載の発明は、
ビスマス系高温超電導線であることを特徴とする請求項５に記載のテープ状高温超電導線である。
【００３９】
Ｂｉ２２１２やＢｉ２２２３等のビスマス系高温超電導線は、液体窒素温度での使用が可能であり、比較的高い臨界電流密度が得られること、また、長尺化が比較的容易であり、本発明を適用することにより、従来にない、極めて優れたテープ状超電導線を提供することができる。
【発明の効果】
【００４０】
本発明によれば、Ｉｃとｎ値を独立に制御することが可能で、Ｉｃ、ｎ値ともに大きな値を有するテープ状高温超電導線とその製造方法を提供することができ、超電導機器の設計における制限を緩和することができる。
【図面の簡単な説明】
【００４１】
【図１】芯数とＩｃおよびｎ値との関係を示す図である。
【図２】一次焼結後の単相度と芯数との関係を示す図である。
【図３】各々の単相度における圧下率とＩｃとの関係を模式的に示す図である。
【発明を実施するための形態】
【００４２】
以下、本発明を実施の形態に基づいて説明する。なお、以下の実施の形態においては、幅４．１ｍｍ、厚さ０．２３ｍｍのＢｉ２２２３のテープ状高温超電導線を製造している。
【００４３】
１．従来例
（１）まず、芯数１２１本のＢｉ２２２３超電導線を、従来、最も好ましいとされる以下の条件に基づいて、作製した。
（ａ）組成比；          Ｂｉ：Ｓｒ：Ｃａ：Ｃｕ＝２：２：２：３
（ｂ）一次圧延圧下率；  ８０％
（ｃ）一次焼結；        酸素分圧８ｋＰａ、温度：８４０℃、時間：３０時間
（ｄ）二次圧延圧下率；  ８％
（ｅ）二次焼結；        酸素分圧８ｋＰａ、温度：８２０℃、時間：５０時間
【００４４】
（２）上記条件により作製された超電導線のＩｃおよびｎ値は、１８４Ａおよび１８であった。また、一次焼結後の単相度は８１％であった。
【００４５】
２．実施例に先立つ準備
実施例を行うに先立って、以下の準備を行った。
（１）ｎ値、Ｉｃ、単相度についての準備
（イ）芯数を１２１本から、５５本、２１１本、３２５本と変えた以外は、上記の従来例と同じ条件により得られた超電導線のＩｃ、ｎ値および一次焼結における単相度を測定し、芯数とＩｃおよびｎ値との関係を求め、さらに芯数と一次焼結後の単相度との関係を求めた。なお、各々における芯線の断面積の合計は、従来例と同じになるようにした。
【００４６】
（ロ）また、一次焼結後の単相度毎に、二次圧延圧下率を変化させて得られた超電導線のＩｃを測定し、各単相度におけるＩｃと二次圧延圧下率との関係を求めた。
【００４７】
（２）ｎ値、一次焼結時間および二次圧延圧下率の決定方法
（イ）所望するｎ値および芯数の決定
まず、所望するｎ値を決定し、上記で求めた芯数とＩｃおよびｎ値との関係から、所望するｎ値に対応する芯数を決定した。
【００４８】
（ロ）一次焼結時間の決定
上記で求めた芯数と一次焼結後の単相度との関係から、上記芯数に対応する単相度を求め、この単相度に対応する一次焼結時間を決定した。
【００４９】
ここで、求められた単相度が８５％を超えている場合には、過剰な一次焼結の発生が予測されるため、適宜一次焼結時間を短縮して、単相度が８５％を超えないように調整した。
【００５０】
（ハ）二次圧延圧下率の決定
上記で決定された単相度におけるＩｃと二次圧延圧下率との関係から、Ｉｃがピークとなる二次圧延圧下率を求めた。
【００５１】
３．実施例
（１）実施例１
所望するｎ値は２０とし、これに対応して芯数を３２５本、一次焼結時間を２４時間とした以外は、従来例と同じ条件で超電導線を製造し、実施例１の超電導線を得た。
【００５２】
得られた超電導線のＩｃは１８４Ａであり、ｎ値は２０であった。また、一次焼結の単相度は８０％であった。
【００５３】
この結果より、従来例により得られた超電導線に比べ、Ｉｃ、ｎ値がともに大きな値を有するテープ状高温超電導線が得られることが確認できた。
【００５４】
（２）実施例２
所望するｎ値は１９とし、これに対応して芯数を２１１本とし、さらに前記芯数に対応する一次焼結の単相度に基づき二次圧延圧下率を５％とした以外は、従来例と同じ条件で超電導線を製造し、実施例２の超電導線を得た。
【００５５】
得られた超電導線のＩｃは１９５Ａであり、ｎ値は１９であった。また、一次焼結の単相度は８１％であった。
【００５６】
この結果より、従来例により得られた超電導線に比べ、Ｉｃ、ｎ値がともに大きな値を有するテープ状高温超電導線が得られることが確認できた。
【００５７】
（３）実施例３
所望するｎ値は２０とし、これに対応して芯数を３２５本、一次焼結時間を２４時間とし、さらにこの一次焼結時間により得られる単相度に基づいて、二次圧延圧下率を５％とした以外は、従来例と同じ条件で超電導線を製造し、実施例３の超電導線を得た。
【００５８】
得られた超電導線のＩｃは１９５Ａであり、ｎ値は２０であった。また、一次焼結の単相度は８０％であった。
【００５９】
この結果より、従来例、実施例１および実施例２により得られたそれぞれの超電導線に比べ、Ｉｃ、ｎ値がともに大きな値を有するテープ状高温超電導線が得られることが確認できた。
【００６０】
以上、本発明の実施の形態について説明したが、本発明は、上記の実施の形態に限定されるものではない。本発明と同一および均等の範囲内において、上記の実施の形態に対して種々の変更を加えることが可能である。
【図１】
2011238431.tif 000003
【図２】
2011238431.tif 000004
【図３】
2011238431.tif 000005